(57)【特許請求の範囲】
【請求項１】
廃棄物から回収された二価金属イオンカーボネートからの沈降二価金属イオンカーボネート生成物の製造のための方法であって、前記沈降二価金属イオンカーボネート生成物が改善された明度を有するものであり、以下の工程：
（ａ）低純度の二価金属イオンカーボネート材料を準備する工程、前記二価金属イオンカーボネート材料は廃棄物から回収されたものである；
（ｂ）二価金属イオン酸化物を得るために工程（ａ）の前記二価金属イオンカーボネート材料を焼成させる工程；
（ｃ）二価金属イオン水酸化物の水性懸濁液を得るために工程（ｂ）で得られた前記二価金属イオン酸化物を消化させる工程；
（ｄ）沈降二価金属イオンカーボネート微粒子を得るために、二酸化炭素含有化合物を用いて、工程（ｃ）で得られた前記二価金属イオン水酸化物の水性懸濁液を炭酸化する工程；
（ｅ）離散型沈降二価金属イオンカーボネート微粒子を得るために、工程（ｄ）で得られた前記沈降二価金属イオンカーボネート微粒子を後処理する工程；
（ｆ）生成される反応混合物を得るために、工程（ｅ）で得られた前記離散型沈降二価金属イオンカーボネート微粒子を、高純度の二価金属イオン酸化物を消化させることによって得られた二価金属イオン水酸化物の水性懸濁液と混合する工程；および
（ｇ）工程（ｄ）で得られた前記沈降二価金属イオンカーボネート粒子と比べて改善された明度を有する沈降二価金属イオンカーボネート生成物を得るために、工程（ｆ）の得られた前記反応混合物を炭酸化する工程
を含む、方法。
【請求項２】
工程（ｇ）で得られた沈降二価金属イオンカーボネート生成物の少なくとも一部を、少なくとも１回のさらなる炭酸化工程に供し、このとき、工程（ｇ）で得られた沈降二価金属イオンカーボネート生成物の少なくとも一部を、まず、高純度の二価金属イオン酸化物を消化させることによって得られた二価金属イオン水酸化物の水性懸濁液と混合し、生成される反応混合物を得、次いで、得られた反応混合物を炭酸化に供することを特徴とする、請求項１に記載の方法。
【請求項３】
工程（ａ）の低純度の二価金属イオンカーボネート材料が、式Ｍ２＋ＣＯ３２−を有する物質であり、式中、Ｍ２＋は、Ｂｅ２＋、Ｍｇ２＋、Ｃａ２＋、Ｓｒ２＋およびＢａ２＋を含む群より選択される二価金属イオンであることを特徴とする、請求項１または２に記載の方法。
【請求項４】
工程（ｅ）の後処理が、機械的デアグロメレーションによって、または工程（ｄ）で得られた沈降二価金属イオンカーボネート微粒子の再結晶によって行われることを特徴とする、請求項１から３のいずれか一項に記載の方法。
【請求項５】
工程（ｅ）で得られた離散型沈降二価金属イオンカーボネート微粒子が、＞１０から５００ｎｍの範囲の粒径、および５から＞１５ｍ２／ｇの範囲の比表面積を有することを特徴とする、請求項１から４のいずれか一項に記載の方法。
【請求項６】
工程（ｇ）で得られた沈降二価金属イオンカーボネート粒子が、ＩＳＯ  ２４６９に従って測定したとき、８８から９４％の範囲のＩＳＯ明度Ｒ４５７を有することを特徴とする、請求項１から５のいずれか一項に記載の方法。
【請求項７】
工程（ｇ）で得られた沈降二価金属イオンカーボネート粒子が、ＩＳＯ  ９２７７を用いてＢＥＴ法に従って測定したとき、３から３０ｍ２／ｇの範囲の比表面積を有することを特徴とする、請求項１から６のいずれか一項に記載の方法。
【請求項８】
工程（ｇ）で得られた沈降二価金属イオンカーボネート粒子が、０．５から７μｍの範囲の重量中央粒子直径ｄ５０を有することを特徴とする、請求項１から７のいずれか一項に記載の方法。
【請求項９】
工程（ａ）の低純度の二価金属イオンカーボネート材料が、炭酸カルシウム材料であり、工程（ｇ）の沈降二価金属イオンカーボネート生成物が、沈降炭酸カルシウムであることを特徴とする、請求項１から８のいずれか一項に記載の方法。
【請求項１０】
沈降炭酸カーボネートが、犬牙状沈降炭酸カルシウムであることを特徴とする、請求項９に記載の方法。
【請求項１１】
沈降二価金属イオンカーボネートを濃縮して、５０％以上の固形分を有する沈降二価金属イオンカーボネートの水性スラリーを形成することを特徴とする、請求項１から１０のいずれか一項に記載の方法。
【請求項１２】
沈降二価金属イオンカーボネートを乾燥させて、乾燥沈降二価金属イオンカーボネートを形成することを特徴とする、請求項１から１１のいずれか一項に記載の方法。
【請求項１３】
コーティング配合物中の顔料としての、または製紙、プラスチックおよび塗料工業における充填剤としての、請求項１から１１のいずれか一項に記載の方法により製造された沈降二価金属イオンカーボネート生成物を含んだ水性懸濁液、または請求項１２に記載の方法により製造された乾燥沈降二価金属イオンカーボネートの使用。
【請求項１４】
塗料、ゴム、プラスチック、建築材料およびインクの分野における請求項１２に記載の方法により製造された乾燥沈降二価金属イオンカーボネートの使用。
【発明の詳細な説明】
【技術分野】
【０００１】
本発明は、廃石灰からの沈降炭酸カルシウム（ＰＣＣ）の製造のための方法、この方法によって得られる沈降炭酸カルシウム種（ＰＣＣ）の鉱物顔料、およびこのような鉱物顔料の使用に関する。
【背景技術】
【０００２】
炭酸カルシウムは、製紙業において紙の充填剤成分として広く使用されている。これは、用紙の明度と不透明度を増大させるために使用される低コストで高い明度の充填剤である。この使用は、ここ数十年間で、製紙工場において酸性抄紙からアルカリ抄紙への変換のため劇的に増大している。製紙業では、天然および合成のどちらの炭酸カルシウムも使用される。天然のカーボネート、例えば石灰石、大理石または白亜は、紙において使用する前に小粒径に磨砕するが、合成炭酸カルシウムは沈降反応によって製造し、従って沈降炭酸カルシウム（ＰＣＣ）と称される。
【０００３】
通常、ＰＣＣは、ＣＯ２を水酸化カルシウムの水性懸濁液、いわゆる石灰乳に導入することにより調製される。
【０００４】
Ｃａ（ＯＨ）２＋ＣＯ２→ＣａＣＯ３＋Ｈ２Ｏ
この方法は、卓越した不透明化特性を有するＰＣＣが製造可能であることが示されている。ＰＣＣは、典型的には、磨砕炭酸カルシウム（いわゆるＧＣＣ）と比べて用紙の不透明化および増白において卓越している。ロゼット様凝集構造を有する犬牙状（ｓｃａｌｅｎｏｈｅｄｒａｌ）形態の沈降炭酸カルシウムは、高い用紙不透明度を付与することがわかっている。また、炭酸化過程は、紙用充填剤として、および紙用コーティングにおいてのどちらでも、種々の用途のための種々の粒子形状および粒径の製造の柔軟性が示されている。
【０００５】
製紙工業における使用の他に、沈降炭酸カルシウムは、種々の他の目的にも、例えば、塗料工業において充填剤または顔料として、およびプラスチック材料、プラスチゾル、シーリング化合物、印刷用インク、ゴム、歯磨き粉、化粧品などの製造のための機能性充填剤として使用される。
【０００６】
現在、エコロジーを考えて、加工に由来する未使用物質の回収、または生成物もしくは加工の使用済み物質の回収、および回収した物質の再利用が着目されている。
【０００７】
例えば、クラフトパルプ工場の化学薬品回収システムでは、低い化学薬品純度の大量の炭酸カルシウムが固形廃棄物として排出され、従って、炭酸カルシウム充填剤および／またはコーティング用顔料の製造のための安価な原料供給源として容易に入手可能であり得る。
【０００８】
しかしながら、この「パルプ工場廃棄物炭酸カルシウム」は粒径が粗く、変色性不純物が存在し、明度が低いため、かかる物質の使用は、最終炭酸カルシウム生成物の明度を充分に高いレベルに維持し、適用性能を、白亜、石灰石または大理石製の炭酸カルシウム充填剤またはコーティング用顔料などの高品質原料から製造された製品のレベルに達するようにした場合であっても禁止されるか、または非常に少量に限定される。
【０００９】
従って、廃棄物から、特にパルプ工場廃棄物から回収された炭酸カルシウムが含有された炭酸カルシウム生成物の明度を増大させるための方法、ならびに回収された物質を、典型的な用途に使用され得る炭酸カルシウムの鉱物充填剤および／またはコーティング用顔料に変換させるための方法は、非常に望ましいものであり得る。
【００１０】
先行技術の方法は、パルプ工場廃棄物から回収された炭酸カルシウム材料の加工に基づいたものである。例えば、ブラジル特許出願ＰＩ０９０３７８２−９には、セルロース工業の苛性化過程で回収された炭酸カルシウム材料を、前記炭酸カルシウム材料の等級を上げ、精製するためにリン酸で処理する方法が記載されている。
【００１１】
ＪＰ６０７３６９０Ａには、少なくとも６ｍ２／ｇの比表面積を有する沈降炭酸カルシウムの調製が開示されている。紙製造工場で生じる排気二酸化炭素および廃石灰がこのＰＣＣの調製に利用され得る。一例では、三価金属酸化物の不純物を含む石灰を５０℃で１時間反応させ、反応生成物をスクリーンに通し、石灰乳を得た。次いで、この石灰乳を湿式破砕に供し、希釈し、８重量％の濃度を有する石灰乳を調製した。次いで、これを炭酸化に供し、沈降炭酸カルシウムを得るために再度スクリーンに通した。
【００１２】
ＷＯ９６／３２３５４Ａ１は、古紙に含有された、もしくは古紙から生じる固形物含有物質または紙もしくは古紙を処理するためのプラントからの排出液の処理方法に関するものであり、該固形物含有物質としては有機物質および無機粒状物質が挙げられる。この方法によって処理される固形物含有物質としては、焼成させて酸化カルシウムを形成させる炭酸カルシウム、および、水性懸濁液中で酸化カルシウムが形成される場合は水酸化カルシウムに変換させる酸化カルシウムが挙げられ得る。次いで、石灰乳を沈降炭酸カルシウムに二酸化炭素を吹き込むことによって変換させる。次いで、この沈降炭酸カルシウムを紙用コーティング組成物の調製に使用する。沈降炭酸カルシウムならびにカオリンクレイなどの他の鉱物を含む物質の例は、７０．６または７５．５％のＩＳＯ明度を示すものであった。
【００１３】
ＷＯ９７／１１０３０Ａ１は、純粋でない酸化カルシウムまたは水酸化カルシウムの供給源を水と合わせて水性懸濁液を形成することによる、高純度炭酸カルシウムの製造方法に関するものである。懸濁液中の固形物を、水酸化カルシウムの透明な飽和溶液が形成されるように沈降させる。次いで、この溶液を、高純度沈降炭酸カルシウムを得るために二酸化炭素とさらに反応させる。しかしながら、この文献には、形成された石灰乳が、この石灰乳に含有されたいかなる不純物も除去する必要なく、さらなる炭酸化工程に使用され得ることはどこにも記載されていない。
【００１４】
また、ＵＳ２０１０／００００４４４Ａ１には、酸化カルシウムまたは水酸化カルシウムなどの金属酸化物の廃棄物供給源を利用することを含む、カーボネートを含む組成物の製造方法が記載されている。金属酸化物の廃棄物供給源由来の二価カチオンの水溶液を二酸化炭素と接触させ、炭酸カルシウムなどのカーボネートを含む組成物を得るために沈降条件に供する。得られた生成物はセメントなどの建築材料に使用され得る。得られた炭酸カルシウムのＩＳＯ明度、比表面積または重量中央粒子直径に関する情報は示されていない。
【００１５】
また、ＥＰ０９４６４１７Ｂ１およびＥＰ０８１５１７５Ｂ１には、廃棄物物質からの、または天然の石灰質物質に混入しているカルシウムの回収のための方法であって、基本的に、酸化カルシウムおよび炭酸カルシウムなどの酸可溶性形態のカルシウム化合物を準備する工程、該カルシウム化合物材料の水性懸濁液を調製する工程、ならびに沈降炭酸カルシウムを得るために該カルシウム化合物材料の水性懸濁液を炭酸化する工程を含む方法が開示されている。ＥＰ０８１５１７５Ｂ１のリサイクル炭酸カルシウムは、紙におけるこの性能について試験された。
【００１６】
また、本出願人は、ＥＰ０６０４０９５Ｂ１およびＥＰ１０５２２２７Ｂ１に、凝集混合状態の物質が得られることに鑑みた工業的方法の副生成物の回収のための方法が開示されていることを承知している。
【００１７】
最後に、ＥＰ２０７０５７８Ａ１は、利用可能な酸化カルシウムおよび／または水酸化カルシウムを含有しているアルカリ性固形廃棄物との反応による二酸化炭素の隔離に関するものである。この発明の着眼点は二酸化炭素の隔離であったため、この文献には、得られた沈降炭酸カルシウムの性質には触れられていない。
【００１８】
良好な明度を有する炭酸カルシウムを得るための炭酸カルシウム、酸化カルシウムまたは水酸化カルシウムのリサイクルが記載された先行技術文献が数多く存在しているが、改善された明度を有し、例えば製紙、塗料、プラスチックなどの工業において使用され得る高品質炭酸カルシウムの製造の必要性が依然として存在している。
【００１９】
特に、廃棄物から、特にパルプ工場廃棄物から幾つかの工程にて得られた沈降炭酸カルシウムをさらに処理し、廃棄物資源から得られた低品質基材上に高品質沈降炭酸カルシウムの鉱物性物質を堆積させるための種として使用され得る微粒子を製造することに関する教示はなんら存在していない。
【先行技術文献】
【特許文献】
【００２０】
【特許文献１】ブラジル特許出願公開第ＰＩ０９０３７８２−９号明細書
【特許文献２】特開平６−０７３６９０号公報
【特許文献３】国際公開第９６／３２３５４号
【特許文献４】国際公開第９７／１１０３０号
【特許文献５】米国特許出願公開第２０１０／００００４４４号明細書
【特許文献６】欧州特許出願公開第０９４６４１７号明細書
【特許文献７】欧州特許出願公開第０８１５１７５号明細書
【特許文献８】欧州特許出願公開第０６０４０９５号明細書
【特許文献９】欧州特許出願公開第１０５２２２７号明細書
【特許文献１０】欧州特許出願公開第２０７０５７８号明細書
【発明の概要】
【課題を解決するための手段】
【００２１】
従って、本発明の目的は、廃棄物から回収された二価金属イオンカーボネートからの沈降二価金属イオンカーボネート生成物の製造のための新しい方法であって、該沈降二価金属イオンカーボネート生成物が、廃棄物資源から得られ、先行技術の方法によって製造される他の沈降二価金属イオンカーボネート生成物と比べて同等またはさらに改善された明度を有する、方法を提供することである。
【００２２】
本発明のさらなる目的は、本発明の方法によって得られる種々の沈降二価金属イオンカーボネート生成物を提供することである。
【００２３】
また、本発明のさらなる目的は、この種々の沈降二価金属イオンカーボネート生成物の使用を提供することである。
【００２４】
また、本発明のさらなる目的は、廃棄物から回収された二価金属イオンカーボネートからの沈降二価金属イオンカーボネート生成物の製造方法であって、先行技術において報告された方法と比べてより経済的な方法を提供することである。
【００２５】
これらおよびさらなる目的および利点は、以下の詳細説明に鑑みるとさらに理解されよう。
【図面の簡単な説明】
【００２６】
【図１】クラフトパルプ工場の化学薬品回収過程で排出された廃棄物炭酸カルシウムのＳＥＭ顕微鏡写真である。
【図２】ロゼット様凝集構造を有し、比較例１に記載の先行技術の炭酸化過程に従って調製した犬牙状形態のＰＣＣのＳＥＭ顕微鏡写真である。
【図３】ロゼット様凝集構造を有し、実施例２に記載の方法によって本発明に従って調製した犬牙状形態のＰＣＣのＳＥＭ顕微鏡写真である。
【図４】実施例５に記載の方法によって本発明に従って調製し、コーティングに使用した犬牙状形態のＰＣＣのＳＥＭ顕微鏡写真である。
【図５】本出願人が承知している先行技術の方法による方法の工程経路を示す図である。
【図６】本発明による方法の工程経路を示す図である。
【発明を実施するための形態】
【００２７】
本明細書で用いる部、パーセンテージおよび比率はすべて、特に指定のない限り、乾燥物の重量で示している。本明細書において挙げた文献はすべて引用により組み込まれる。
【００２８】
本発明は、廃棄物から回収された二価金属イオンカーボネートからの沈降二価金属イオンカーボネート生成物の製造のための方法であって、該沈降二価金属イオンカーボネート生成物が、廃棄物資源から得られ、先行技術の方法によって製造される他の沈降二価金属イオンカーボネート生成物と比べて同等またはさらに改善された明度を有するものであり、本発明において説明し、特許請求の範囲において規定される方法を提供することにより、上記に概略を示した課題を解決することを目的としている。
【００２９】
前述のことに鑑み、本発明の発明者らは、驚くべきことに、廃棄物資源から回収された二価金属イオンカーボネートの鉱物充填剤および／またはコーティング用顔料の明度が、
（ａ）低純度の二価金属イオンカーボネート材料を準備する工程、該二価金属イオンカーボネート材料は廃棄物から回収されたものである；
（ｂ）二価金属イオン酸化物を得るために工程（ａ）の二価金属イオンカーボネート材料を焼成させる工程；
（ｃ）二価金属イオン水酸化物の水性懸濁液を得るために工程（ｂ）で得られた二価金属イオン酸化物を消化させる工程；
（ｄ）沈降二価金属イオンカーボネート微粒子を得るために、二酸化炭素含有化合物を用いて、工程（ｃ）で得られた二価金属イオン水酸化物の水性懸濁液を炭酸化する工程；
（ｅ）離散型沈降二価金属イオンカーボネート微粒子を得るために、工程（ｄ）で得られた沈降二価金属イオンカーボネート微粒子を後処理する工程
（ｆ）生成される反応混合物を得るために、工程（ｅ）で得られた離散型沈降二価金属イオンカーボネート微粒子を、高純度の二価金属イオン酸化物を消化させることによって得られた二価金属イオン水酸化物の水性懸濁液と混合する工程；および
（ｇ）工程（ｄ）で得られた沈降二価金属イオンカーボネート粒子と比べて改善された明度を有する沈降二価金属イオンカーボネート生成物を得るために、工程（ｆ）の得られた反応混合物を炭酸化する工程
を含む方法によって実質的に改善され得ることを見出した。
【００３０】
また、さらに本発明者らは驚くべきことに、本発明による方法により、最終の沈降生成物中の低純度の二価金属イオンカーボネートの量を、得られる最終生成物の良好な明度を損なうことなくほぼ２倍にできることを見出した。最終生成物の明度は、先行技術で知られた同等の生成物よりも低純度の二価金属イオンカーボネートをほぼ２倍多く含有しているが、さらに改善されると言える。
【００３１】
本発明の解釈上、用語「廃棄物」は、製造過程で残留した無機物質であるか、またはかかる無機物質が含有された生成物のリサイクルにより得られた物質、例えば、紙のリサイクルにより得られた無機物質などであると定義する。廃棄物の一部の成分は経済的価値を有し、正しく回収されるとリサイクルすることができる。本発明において、経済的価値を有する成分は、二価金属イオンカーボネート材料、例えば、炭酸カルシウム、炭酸マグネシウム、炭酸ベリリウム、炭酸ストロンチウムまたは炭酸バリウム材料など、特に、天然形態、磨砕（もしくは天然）炭酸カルシウム（ＧＣＣ）および／または、合成炭酸カルシウムとしても知られている沈降炭酸カルシウム（ＰＣＣ）のいずれかの炭酸カルシウム材料である。廃棄物は、廃棄物毎に必須量の二価金属イオンカーボネート材料、特に炭酸カルシウム材料を含むものであり得、例えば、パルプ工業および／または製紙工業により得られる廃棄物である。
【００３２】
「スラリー」は、本発明の意味において、懸濁液（本質的に不溶性の固形物と水、場合によりさらなる添加剤を含むもの）であり、通常、このスラリーを形成している無固形物の液体より高い密度を有する。
【００３３】
「比表面積」（ＳＳＡ）または「ＢＥＴ比表面積」は、本発明の意味において、本明細書の以下の実施例のセクションに示した方法によって測定される比表面積に関するものである。
【００３４】
「磨砕炭酸カルシウム」（ＧＣＣ）は、本発明の意味において、天然供給源、例えば、大理石、白亜または石灰石から得られ、湿式および／または乾式条件下での磨砕、ふるい分けおよび／または分画などの処理（例えば、サイクロン）によって加工された炭酸カルシウムである。
【００３５】
「沈降炭酸カルシウム」（ＰＣＣ）は、本発明の意味において、一般的に、水性環境中での二酸化炭素と水酸化カルシウム（消石灰）の反応後の沈降によって、または水中でのカルシウム供給源とカーボネート供給源の沈降によって得られる合成物質である。また、さらに沈降炭酸カルシウムは、カルシウムおよび炭酸塩、塩化カルシウムならびに炭酸ナトリウムを例えば水性環境中に導入された生成物であってもよい。
【００３６】
用語「明度」は、本発明との関連において用いる場合、紙の表面または顔料で製造した粉末タブレットから反射した散光のパーセンテージの測定値である。明度の高い用紙または顔料ほど多くの散光を反射する。本明細書で用いる場合、紙または顔料の明度は、４５７ｎｍの波長の光で測定され得るものであり（Ｒ４５７）、パーセントで明示される。
【００３７】
「低純度の二価金属イオンカーボネート材料」は、本発明の意味において、ＩＳＯ  ２４６９に従って測定したとき約９０％未満のＩＳＯ明度Ｒ４５７を有する、炭酸カルシウムまたは炭酸マグネシウムなどの二価金属イオンカーボネートである。
【００３８】
「高純度の二価金属イオンカーボネート材料」は、本発明の意味において、ＩＳＯ  ２４６９に従って測定したとき少なくとも約９４％のＩＳＯ明度Ｒ４５７を有する、炭酸カルシウムまたは炭酸マグネシウムなどの二価金属イオンカーボネートである。
【００３９】
「ＰＣＣ／廃棄物ＣａＣＯ３複合生成物」は、本発明の意味において、本発明の方法の２回目の炭酸化工程（工程（ｇ））後に得られる沈降炭酸カルシウム生成物と定義する。両方の表現を同義的に用いている。
【００４０】
「後処理」は、本発明の意味において、所望の離散型沈降二価金属イオンカーボネート粒子を生成させるための工程と定義する。後処理は、特に、メディアミルもしくは同様のものでのクラスターもしくは塊状物の機械的デアグロメレーション、または加熱−熟成工程もしくは同様のものでの再結晶、または高圧式機械的脱水後、濾過ケークの再分散である。
【００４１】
図５は、本発明者らが承知している先行技術の方法に従って、パルプ工場廃棄物カーボネートから炭酸カルシウム生成物を製造するための工程系統図を示す。第１工程では、パルプ工場廃棄物炭酸カルシウム１０を水と接触させ、炭酸カルシウムの水性懸濁液１２を形成した後、この炭酸カルシウムを湿式磨砕１４する。このようにして加工された「廃棄物炭酸カルシウム」は、ＩＳＯ  ２４６９に従って測定したとき６７．２％の明度、および１４．９ｍ２／ｇのＢＥＴ比表面積（ＳＳＡ）を有する。並行して、沈降炭酸カルシウムの製造のための高純度生石灰（ＣａＯ）１８を、生成される水酸化カルシウムのスラリー（いわゆる「石灰乳」）２０を得るために水と消化させる。次いで、水酸化カルシウムのスラリー２０を１６で、湿式磨砕１４によって得られた「廃棄物炭酸カルシウム」と合わせ、次いで、「廃棄物炭酸カルシウム」と水酸化カルシウムスラリーの合わせた混合物１６を、二酸化炭素または二酸化炭素含有ガスなど（ｓｕｃｈ）の二酸化炭素含有化合物を使用する炭酸化工程１７に供する。この炭酸化工程後に得られる最終生成物は、１５重量％までの「廃棄物炭酸カルシウム」（最終炭酸カルシウム生成物の乾燥重量に対して）を含有している炭酸カルシウム生成物２２である。最終炭酸カルシウム生成物は、ＩＳＯ  ２４６９に従って測定したとき８３．８％の明度、１３．９ｍ２／ｇのＢＥＴ比表面積（ＳＳＡ）、およびＳｅｄｉｇｒａｐｈ  ５１００による１．７μｍの重量中央粒子直径ｄ５０を有する。
【００４２】
これに対して、図６は、本発明の方法に従って、廃棄物から回収された二価金属イオンカーボネートから二価金属イオンカーボネート生成物を製造するための工程系統図を示す。
【００４３】
まず最初に、廃棄物から回収された低純度の二価金属イオンカーボネート材料１０（以下、本明細書において「廃棄物カーボネート材料」１０と称する。）を準備する。低純度の二価金属イオンカーボネート材料１０は、式Ｍ２＋ＣＯ３２−（即ち、ＭＣＯ３）を有する物質であり、式中、Ｍ２＋は、Ｂｅ２＋、Ｍｇ２＋、Ｃａ２＋、Ｓｒ２＋およびＢａ２＋を含む群より選択される二価金属イオンであり、好ましくはＭｇ２＋およびＣａ２＋であり、最も好ましくはＣａ２＋である。
【００４４】
第１工程では、廃棄物カーボネート材料１０を、対応する二価金属イオン酸化物を得るための焼成工程２４に供する。これに関連して、廃棄物カーボネート材料１０は窯または炉内に、場合により酸素含有ガスの供給を伴って導入し、窯または炉は、廃棄物カーボネート材料１０が対応する二価金属イオン酸化物に変換されるのに充分な温度まで加熱する。炭酸カルシウム（ＣａＣＯ３）の焼成では、典型的な温度は９００から１３００℃の範囲であり、炭酸マグネシウム（ＭｇＣＯ３）では、典型的な温度は８００から１２００℃の範囲である。二価金属イオン酸化物は式Ｍ２＋Ｏ２−（即ち、ＭＯ）を有する物質であり、式中、Ｍ２＋は、Ｂｅ２＋、Ｍｇ２＋、Ｃａ２＋、Ｓｒ２＋およびＢａ２＋を含む群より選択される二価金属イオンであり、好ましくはＭｇ２＋およびＣａ２＋であり、最も好ましくはＣａ２＋である。
【００４５】
得られた対応する二価金属イオン酸化物を、次いで消化工程２６に供する。これに関連して、二価金属イオン酸化物は攪拌反応器内で水に添加する。しかしながら、二価金属イオン酸化物の添加前に水温を３０から９０℃、好ましくは７０℃の範囲に調整し、場合によりクエン酸ナトリウム塩などの添加剤を添加してもよい。次いで、二価金属イオン酸化物の水性懸濁液を、対応する二価金属イオン水酸化物の水性懸濁液を得るために連続攪拌下で消化させ、該水酸化物が水酸化カルシウムである場合、この懸濁液はいわゆる「石灰乳」である。二価金属イオン水酸化物は式Ｍ２＋（ＯＨ−）２（即ち、Ｍ（ＯＨ）２）を有する物質であり、式中、Ｍ２＋は、Ｂｅ２＋、Ｍｇ２＋、Ｃａ２＋、Ｓｒ２＋およびＢａ２＋を含む群より選択される二価金属イオンであり、好ましくはＭｇ２＋およびＣａ２＋であり、最も好ましくはＣａ２＋である。得られた二価金属イオン水酸化物の水性懸濁液は、好ましくは、二価金属イオン水酸化物の乾燥重量に対して５から３０重量％の範囲の固形分を有するものである。
【００４６】
場合によりふるい分けされ得る二価金属イオン水酸化物の水性懸濁液を、次いで、二酸化炭素含有化合物での炭酸化工程２８に供する。本発明で使用される二酸化炭素含有化合物は、気体二酸化炭素、液体二酸化炭素、固体二酸化炭素および二酸化炭素含有ガスの中から選択され、好ましくは、二酸化炭素含有化合物は、二酸化炭素と、燃焼過程もしくは焼成過程などの工業的過程で排出された二酸化炭素含有排ガスなどの他のガスの気体混合物である。二酸化炭素と他のガスの気体混合物が使用される場合は、二酸化炭素を８から約９９容量％の範囲、好ましくは１０から２５容量％の範囲、例えば２０容量％で存在させる。二酸化炭素含有化合物の導入前、二価金属イオン水酸化物の水性懸濁液の温度を１０から７０℃の範囲、より好ましくは１０から３０℃の範囲、例えば２０℃に調整する。さらに、場合によりスクロース、糖アルコールまたはクエン酸などの添加剤を反応混合物に添加してもよい。次いで、二酸化炭素含有化合物を二価金属イオン水酸化物の水性懸濁液に、０．０５から２ｋｇのＣＯ２／時／ｋｇの乾燥Ｃａ（ＯＨ）２、好ましくは０．２から０．８ｋｇのＣＯ２／時／ｋｇの乾燥Ｃａ（ＯＨ）２の速度で、反応混合物の同時攪拌下で導入する。炭酸化反応の終了は、反応混合物の電気伝導度が最低レベルになり、通常ｐＨ１０から１３の範囲である二価金属イオン水酸化物の水性懸濁液のｐＨが６から８の値に低下した（実質的にすべての二価金属イオン水酸化物が対応する二価金属イオンカーボネートに変換されたことを示す。）ときに達する。
【００４７】
微粒子のクラスターまたは塊状物からなる得られた沈降二価金属イオンカーボネート粒子の懸濁液を、次いで、後処理工程３０でさらに加工または処理し、離散型沈降二価金属イオンカーボネート微粒子の懸濁液を得る。当業者に知られたデアグロメレーションのための任意の種類の後処理、例えば、メディアミルもしくは同様のものでの機械的デアグロメレーションまたは加熱−熟成工程もしくは同様のものでの再結晶（オストワルド成長）または高圧式機械的脱水後、濾過ケークの再分散などが、所望の離散型沈降二価金属イオンカーボネート微粒子の製造に適用され得る。
【００４８】
離散型粒子により、本出願人は、クラスターでなく、凝集粒子でもなく、塊状粒子でもない粒子を意図する。
【００４９】
離散型沈降二価金属イオンカーボネート微粒子は式Ｍ２＋ＣＯ３２−（即ち、ＭＣＯ３）を有するものであり、式中、Ｍ２＋は、Ｂｅ２＋、Ｍｇ２＋、Ｃａ２＋、Ｓｒ２＋およびＢａ２＋を含む群より選択される二価金属イオンであり、好ましくはＭｇ２＋およびＣａ２＋であり、最も好ましくはＣａ２＋である。得られた離散型沈降二価金属イオンカーボネート微粒子が離散型沈降炭酸カルシウム微粒子である場合、ＩＳＯ  ２４６９に従って測定したとき前記粒子は約７０％の明度、および約３０ｍ２／ｇのＢＥＴ比表面積（ＳＳＡ）を示すものである。
【００５０】
離散型沈降二価金属イオンカーボネート微粒子は、本発明の意味において、＞１０から５００ｎｍ、好ましくは５０から２００ｎｍの範囲の粒径、および５から＞１５ｍ２／ｇ、好ましくは２０から５０ｍ２／ｇの範囲の比表面積を有するものである。
【００５１】
さらなる工程で、得られた離散型沈降二価金属イオンカーボネート微粒子の懸濁液を、生成される反応混合物を得るために高純度の二価金属イオン酸化物１６の消化１８によって得られた二価金属イオン水酸化物の水性懸濁液と混合３２する。任意の高純度の二価金属イオン酸化物が使用され得る。好ましくは、高純度の二価金属イオン酸化物は、乾燥形態、例えば、乾燥ＣａＯまたは乾燥ＭｇＯで使用される。懸濁液中の離散型沈降二価金属イオンカーボネート微粒子の固形分は、通常、炭酸化工程２８後に得られた微細沈降二価金属イオンカーボネートの後処理に選択した方法（例えば、機械的デアグロメレーションまたは加熱−熟成工程での再結晶）に依存するが、通常、懸濁液の総重量に対して５から６０重量％の範囲、好ましくは１０から４０重量％の範囲である。
【００５２】
次の工程では、得られた二価金属イオン水酸化物の水性懸濁液と微細沈降二価金属イオンカーボネートの反応混合物を、二酸化炭素含有化合物でのさらなる炭酸化工程３４に供する。本発明で使用される二酸化炭素含有化合物は、気体二酸化炭素、液体二酸化炭素、固体二酸化炭素および二酸化炭素含有ガスの中から選択され、好ましくは、二酸化炭素含有化合物は、二酸化炭素と、燃焼過程もしくは焼成過程などの工業的過程で排出された二酸化炭素含有排ガスなどの他のガスとの気体混合物である。二酸化炭素と他のガスの気体混合物が使用される場合は、二酸化炭素を８から約９９容量％の範囲、好ましくは１０から２５容量％の範囲、例えば２０容量％で存在させる。二酸化炭素含有化合物の導入前、得られた二価金属イオン水酸化物の水性懸濁液と微細または超微細沈降二価金属イオンカーボネートの反応混合物の温度を、１０から７０℃の範囲、より好ましくは１５から６０℃の範囲、例えば５０℃に調整する。さらに、場合によりスクロース、糖アルコールまたはクエン酸などの添加剤を反応混合物に添加してもよい。次いで、二酸化炭素含有化合物を、得られた二価金属イオン水酸化物の水性懸濁液と微細または超微細離散型沈降二価金属イオンカーボネートの反応混合物に、０．０５から２ｋｇのＣＯ２／時／ｋｇの乾燥Ｃａ（ＯＨ）２、好ましくは０．２から０．８ｋｇのＣＯ２／時／ｋｇの乾燥Ｃａ（ＯＨ）２の速度で、反応混合物の同時攪拌下で導入する。炭酸化反応の終了は、反応混合物の電気伝導度が最低レベルになり、通常ｐＨ１０から１３の範囲である二価金属イオン水酸化物の水性懸濁液のｐＨが６から８の値に低下した（実質的にすべての二価金属イオン水酸化物が対応する二価金属イオンカーボネート３６に変換されたことを示す。）ときに達する。沈降二価金属イオンカーボネート３６は式Ｍ２＋ＣＯ３２−（即ち、ＭＣＯ３）を有するものであり、式中、Ｍ２＋は、Ｂｅ２＋、Ｍｇ２＋、Ｃａ２＋、Ｓｒ２＋およびＢａ２＋を含む群より選択される二価金属イオンであり、好ましくはＭｇ２＋およびＣａ２＋であり、最も好ましくはＣａ２＋である。
【００５３】
本発明の一実施形態では、工程（ｇ）で得られた沈降二価金属イオンカーボネート生成物の少なくとも一部は少なくとも１回のさらなる炭酸化工程に供され得、このとき、工程（ｇ）で得られた沈降二価金属イオンカーボネート生成物の該少なくとも一部を、まず、高純度の二価金属イオン酸化物を消化させることによって得られた二価金属イオン水酸化物の水性懸濁液と混合し、生成される反応混合物を得、次いで、得られた反応混合物を炭酸化に供する。従って、生成物のさらなる適用により最終生成物の明度を調整することが可能である。換言すると、工程（ｇ）で得られた沈降二価金属イオンカーボネート生成物を少なくとも１回のさらなる炭酸化工程に供する（ここで、工程（ｇ）で得られた沈降二価金属イオンカーボネート生成物の該少なくとも一部を、まず、高純度の二価金属イオン酸化物を消化させることによって得られた二価金属イオン水酸化物の水性懸濁液と混合し、生成される反応混合物を得、次いで、得られた反応混合物を炭酸化に供する。）ことにより、工程（ｇ）で得られた沈降二価金属イオンカーボネート生成物より高い明度を有する最終生成物を得ることが可能である。
【００５４】
また、後処理工程（ｅ）を続ける前に、炭酸化工程（ｄ）を少なくとも１回繰り返すことも可能である。
【００５５】
本発明による好ましい一実施形態では、本発明の方法の工程（ｇ）で得られた沈降二価金属イオンカーボネート粒子は、ＩＳＯ  ２４６９に従って測定したとき８８から９４％の範囲のＩＳＯ明度Ｒ４５７を有するものである。
【００５６】
本発明によるさらに好ましい一実施形態では、工程（ｇ）で得られた沈降二価金属イオンカーボネート粒子は、ＩＳＯ  ９２７７を用いてＢＥＴ法に従って測定したとき３から３０ｍ２／ｇの範囲、好ましくは５から２０ｍ２／ｇの範囲の比表面積（ＳＳＡ）を有するものである。
【００５７】
さらに、工程（ｇ）で得られた沈降二価金属イオンカーボネート粒子は、Ｓｅｄｉｇｒａｐｈ（商標）（ＭＩＣＲＯＭＥＲＩＴＩＣＳ社によって販売）を用いて測定したときの重量中央粒子直径ｄ５０は、０．５から７μｍの範囲、好ましくは０．８から５μｍの範囲、より好ましくは１から３μｍの範囲を有するものであることが好ましい。
【００５８】
本発明のさらなる実施形態では、工程（ａ）の低純度の二価金属イオンカーボネート材料は好ましくは炭酸カルシウム材料であり、工程（ｇ）の沈降二価金属イオンカーボネート生成物は沈降炭酸カルシウムである。この場合、得られる最終生成物は、最終炭酸カルシウム生成物の乾燥重量に対して５０重量％までの「廃棄物炭酸カルシウム」を含有している炭酸カルシウム生成物３６である。最終炭酸カルシウム生成物３６は、ＩＳＯ  ２４６９に従って測定したとき９０．０％のＩＳＯ明度Ｒ４５７、１７．０ｍ２／ｇのＢＥＴ比表面積（ＳＳＡ）、および約１．５μｍの重量中央粒子直径ｄ５０を有するものである。
【００５９】
最終生成物に含有される「廃棄物炭酸カルシウム」の重量％は、最終生成物の所望の明度および「廃棄物炭酸カルシウム」の純度に依存性があることに注意されたい。非常に低い純度の「廃棄物炭酸カルシウム」を使用した本発明の場合、ＩＳＯ  ２４６９による９０％の指定最低明度Ｒ４５７のためには、炭酸カルシウム生成物３６に含有されていてもよい前記「廃棄物炭酸カルシウム」はわずか２５重量％までである。
【００６０】
理論に拘束されることを一切望まないが、このさらなる炭酸化工程３４では、離散型沈降二価金属イオンカーボネート微粒子が、このさらなる炭酸化工程において二酸化炭素含有化合物と高純度の二価水酸化物との反応によって形成される沈降二価金属イオンカーボネート生成物３６の沈降のための種物質としての機能を果たしていると考えられる。高純度の二価金属イオン水酸化物に由来する沈降二価金属イオンカーボネートは「殻」として、低純度および低明度を有する沈降二価金属イオンカーボネート粒子（「コア」）の周囲で成長する。このように、本発明者らは、最初の炭酸化工程２８で得られた沈降二価金属イオンカーボネート粒子と比べて、および先行技術の方法でカルシウム化合物含有廃棄物から得られる沈降炭酸カルシウム生成物と比べて改善された明度を有する沈降二価金属イオンカーボネート生成物を得た。
【００６１】
必要であれば、工程（ｇ）の沈降二価金属イオンカーボネート生成物を含む（または工程（ｇ）後の少なくとも１回のさらなる炭酸化工程の沈降二価金属イオンカーボネート生成物を含む。）水性懸濁液を、乾燥沈降炭酸カルシウムを得るために、とりわけ分離、濾過、濃縮および乾燥を含むさらなる後処理工程３８に供してもよい。特に、濃縮工程は、この様式で水性懸濁液の総重量に対して４０から８０重量％の範囲の固形分の最終の沈降二価金属イオンカーボネート生成物を有する、紙−または板紙コーティング用途などのさらなる用途に好ましくは使用される水性懸濁液が得られ得るため、非常に有用なものであることに注意されたい。
【００６２】
また、本発明は、本発明による方法によって得られる沈降二価金属イオンカーボネートを含む水性懸濁液、ならびに本発明による方法によって得られる乾燥沈降二価金属イオンカーボネートに関する。本発明において、用語「乾燥」は、好ましくは、最終の沈降二価金属イオンカーボネート生成物が有する含水量が１０重量％未満、より好ましくは５重量％未満、さらにより好ましくは２重量％未満であることをいう。
【００６３】
さらに、本発明は、本発明による乾燥沈降二価金属イオンカーボネートの水性懸濁液のコーティング配合物における使用、または製紙−、プラスチック−および塗料工業における充填剤としての使用に関する。
【００６４】
また、本発明は、塗料、ゴム、プラスチック、建築材料およびインクの分野における本発明による乾燥沈降二価金属イオンカーボネートの使用に関する。
【実施例】
【００６５】
以下の実施例は、本発明の一部の特定の実施形態の実例を示すことを意図したものであり、本発明に対していかなる様式でも非限定的であると理解されたい。
【００６６】
本発明の解釈上、パラメータｄ５０（％）の値は、５０質量％の粒子のそれぞれがこの値以下の直径を有する粒径の測定値によって得られるものである。
【００６７】
ｗ／ｗという用語は、物質の質量分率を示し、全混合物の質量ｍｔｏｔに対する質量ｍｍａｔを有する物質の割合と定義する。
【００６８】
測定方法：
懸濁液のｐＨの測定
懸濁液のｐＨは、２５℃で、Ｍｅｔｔｌｅｒ  Ｔｏｌｅｄｏ  Ｓｅｖｅｎ  Ｅａｓｙ  ｐＨメータおよびＭｅｔｔｌｅｒ  Ｔｏｌｅｄｏ  ＩｎＬａｂ（登録商標）Ｅｘｐｅｒｔ  Ｐｒｏ  ｐＨ電極を用いて測定した。
【００６９】
最初に、機器の３点較正（セグメント法による。）を、４、７および１０のｐＨ値を有する市販のバッファー溶液（Ａｌｄｒｉｃｈ製）を用いて２０℃で行った。
【００７０】
報告したｐＨ値は機器によって検出された終点の値である（終点は、測定されたシグナルと最後の６秒間（６秒前から）の平均との差が０．１ｍＶ未満である時点である。）。
【００７１】
ＢＥＴ比表面積
ＢＥＴ比表面積（ＳＳＡとも表示される。）は、ＩＳＯ  ９２７７に従い、Ｔｒｉｓｔａｒ  ＩＩ  ３０２０（ＭＩＣＲＯＭＥＲＩＴＩＣＳ（商標）社によって販売）を用いて測定した。
【００７２】
粒径分布（＜Ｘμｍの直径を有する粒子の質量％）および粒状物質の重量中央粒子直径（ｄ５０）（ｄ５０（μｍ））
Ｓｅｄｉｇｒａｐｈ（商標）５１００
粒状物質の重量中央粒子直径および粒子直径質量分布は沈降法、即ち、重量測定分野での沈降挙動の解析によって測定した。測定は、Ｓｅｄｉｇｒａｐｈ（商標）  ５１００（ＭＩＣＲＯＭＥＲＩＴＩＣＳ（商標）社によって販売）により行う。
【００７３】
該方法および機器は当業者に知られており、充填剤および顔料の粒径を測定するために一般的に使用されているものである。４ｇの乾燥ＰＣＣに相当する量の生成物を６０ｍｌの０．１重量％Ｎａ４Ｐ２Ｏ７水溶液に添加することにより試料を調製した。試料を、高速攪拌機（Ｐｏｌｙｔｒｏｎ  ＰＴ  ３０００／３１００，１５０００ｒｐｍ）を用いて３分間分散させた。次いで、これを、超音波浴を用いて超音波に１５分間供し、この後、Ｓｅｄｉｇｒａｐｈの混合チャンバに添加した。
【００７４】
粘度の測定
１分間の攪拌後のブルックフィールド粘度を、ＲＶＴ型Ｂｒｏｏｋｆｉｅｌｄ（商標）粘度計の使用により２０℃の温度および１００ｒｐｍ（毎分回転数）回転速度で、適切なディスクスピンドル２、３または４を伴って測定した。
【００７５】
懸濁液中の物質の固形物の重量（重量％）
固形物の重量（物質の固形分とも称する。）は、固形物質の重量を水性懸濁液の総重量で除算することにより求めた。
【００７６】
固形物質の重量は、懸濁液の水相を蒸発させ、得られた物質を一定重量になるまで乾燥させることにより得られた固形物質の重量測定によって測定した。
【００７７】
明度の測定および黄色度指数
得られた粒子の顔料明度および黄色度指数は、ＥＬＲＥＰＨＯ  ４５０ｘ（Ｄａｔａｃｏｌｏｒ社製）を使用し、それぞれＩＳＯ  ２４６９およびＤＩＮ  ６１６７に従って測定した。
【００７８】
試料を１０５℃の炉内で残留含水率が＜０．５重量％になるまで乾燥させ、得られた粉末を処理して該粉末粒子のデアグロメレーションを行った。１２ｇの前記粉末から、１５秒間の４バールの圧力の適用によってタブレットをプレス成形した。４５ｍｍの直径を有する得られた粉末タブレットを、次いで測定に供した。
【００７９】
本発明の測定において、黄色度指数は、得られた沈降炭酸カルシウム生成物の反射率を測定することによって測定し、使用した標準光はＤ６５とし、標準観測者ファンクションは１０°とした。
【００８０】
ＤＩＮ  ６１６７による黄色度指数は以下のとおりに計算される：
【００８１】
【数１】
0005778858.tif 000002
式中、Ｘ、ＹおよびＺはＣＩＥ三刺激値であり、係数は、以下の表に示す標準光と観測者ファンクションに依存する：
【００８２】
【表１】
0005778858.tif 000003
【００８３】
ＰＰＳ−粗さの測定
パーカプリントサーフ粗さはＩＳＯ  ８７９１−４：２００７に従って測定した。単位：μｍで明示される。ｐｐｓ−粗さは、紙シートの表面上、即ちｘｙ面における空気流を測定することによって得られる。測定は規定の測定デバイスにより、紙表面に対して測定設備の規定の圧力で、紙の反対側には規定のゴムプレートを伴って行い、得られる値は圧力差から計算したものであり、空気が測定設備と紙表面間を通過することを可能にするスリットの幅を示す。
【００８４】
Ａ．パルプ工場廃棄物からの沈降炭酸カルシウムの製造
【００８５】
［比較例１］
この比較例には、パルプ工場廃棄物から得られた炭酸カルシウムを出発物質とし、パルプ工場廃棄物から得られた炭酸カルシウムを湿式磨砕し、次いで、高純度水酸化カルシウムの水性スラリーと一緒に炭酸化反応に使用する、炭酸カルシウム生成物の製造のための先行技術の方法を記載する。
【００８６】
クラフトパルプ工場の化学薬品回収過程で排出された低純度廃棄物ＣａＣＯ３は、Ｋｌａｂｉｎ  Ｐａｐｅｉｓ  Ｓ．Ａ．，Ｔｅｌｅｍａｃｏ  Ｂｏｒｂａ工場（ブラジル）から入手した。７５．９質量％の乾燥物を含む８４５ｋｇの前記廃棄物ＣａＣＯ３を、溶解機プレートを備えている７００リットル容攪拌メイクダウン（ｍａｋｅ−ｄｏｗｎ）槽に入れた３００リットルの２０℃の水道水に添加した。廃棄物ＣａＣＯ３の添加前、２０．７ｋｇの当業者によく知られた適切な分散化剤を、この水道水に分散助剤として添加した。廃棄物ＣａＣＯ３を、この湿潤ケークを激しい攪拌下にて導入することによって廃棄物ＣａＣＯ３の水性スラリーに変換させた（メイクダウンした。）。廃棄物ＣａＣＯ３の水性スラリーは５６．２重量％の固形分を有するものであった。
【００８７】
得られた廃棄物ＣａＣＯ３のスラリーを、次いで２回通過で、それぞれ１．０ｍｍ直径（通過１回目）および０．４５ｍｍ直径（通過２回目）の９６ｋｇのセリア（ｃｅｒｉａ）含有酸化ジルコニウム磨砕ビーズを充填した５０リットル容縦型ビーズミルにて湿式磨砕した。粒子の約８３％が＜１μｍの重量中央粒径を有する（Ｓｅｄｉｇｒａｐｈ  ５１００を用いて測定したとき）という最終目標微細度を得るためには、１５６ｋＷｈ／ＤＭＴ（ＤＭＴ＝ドライメトリックトン）の全比磨砕エネルギーが必要であった。湿式磨砕前に、さらに１２．４ｋｇの当業者によく知られた適切な分散化剤をミル供給物に添加した。
【００８８】
２００ｋｇのＰＣＣ等級高純度生石灰ＣａＯ（Ｋａｌｋｗｅｒｋ  ＬＥＵＢＥ，Ｇｏｌｌｉｎｇ／Ａｕｓｔｒｉａ）を、攪拌消化反応器内の１．７００リットルの５０℃の水道水に添加した。消化前、この消化用の水に０．６６ｋｇの３０質量％のクエン酸ナトリウム水溶液を添加した。生石灰を連続攪拌下で３０分間消化させ、得られた水酸化カルシウムのスラリー（「石灰乳」）を、６０℃の水でのこの石灰乳の希釈によって１３．７％の固形分に調整し、次いで２００μｍスクリーンでふるい分けし、粗粒を除去した。
【００８９】
炭酸化は、ガス供給（ｇａｓｉｎｇ）攪拌器、二酸化炭素／空気ガス流をインペラに指向するステンレス鋼炭酸化チューブ、ならびに、懸濁液のｐＨおよび導電率のモニタリング用プローブを備えた２０００リットル容バッフル付き円筒型ステンレス鋼反応器で行った。５５．９質量％の乾燥物の廃棄物ＣａＣＯ３を含む７１リットルの前記湿式磨砕廃棄物ＣａＣＯ３スラリーを炭酸化装置に添加し、上記の消化工程で得られた水酸化カルシウムの１６７９リットルの１３．７質量％の水性懸濁液と混合した。反応混合物の温度を５０℃に調整した。次いで、空気中２０容量％のＣＯ２のガスを反応混合物中で、２００ｍ３／時の標準体積流量（ＤＩＮ  １３４３で定義される標準体積流量、０℃（２７３．１５Ｋ）の温度、１０１．３２５ｋＰａ、相対湿度０％）で激しい攪拌下にて上方に起泡させた。炭酸化中、反応混合物の温度を制御せず、発熱性沈降反応で発生した熱により昇温させた。炭酸化は、電気伝導度が急に下がり、炭酸化が実質的に終了したことを示す最低値になるまで維持した。ＣＯ２含有ガスの導入をさらに１０分間継続した後、ガスの導入を停止した。ガスの導入の開始から最低導電率の時点までで計算される炭酸化時間は９７分間であった。次いで、反応混合物を４５μｍスクリーンでふるい分けし、ふるい分けされた生成物をＣａＣＯ３の水性スラリーとして回収した。得られたＰＣＣ／廃棄物ＣａＣＯ３複合生成物中の全ＣａＣＯ３乾燥物に対する低純度のパルプ工場廃棄物ＣａＣＯ３の割合は１５．６質量％であった。得られたＰＣＣ／廃棄物ＣａＣＯ３複合生成物のＩＳＯ明度Ｒ４５７は８３．８％であった。
【００９０】
比較例１に記載の方法で得られた生成物の物性を以下の表１に示す。
【００９１】
［実施例２］
この本発明の実施例には、パルプ工場廃棄物から得られた炭酸カルシウムを出発物質とし、パルプ工場廃棄物から得られた炭酸カルシウムを焼成させてパルプ工場廃棄物石灰（ＣａＯ）を得、消化させ、続いて、得られた石灰乳を炭酸化させ、加工し、離散型超微粒子を特色とする特定のパルプ工場廃棄物沈降炭酸カルシウム（ＰＣＣ）を得る、炭酸カルシウム生成物の製造のための本発明の方法を示す。次いで、得られた物質を、高純度水酸化カルシウムの水性スラリー（いわゆる「石灰乳」）と一緒に炭酸化反応に供する。
【００９２】
比較例１の低純度廃棄物ＣａＣＯ３（これは、典型的には、Ｋｌａｂｉｎ  Ｐａｐｅｉｓ  Ｓ．Ａ．，Ｔｅｌｅｍａｃｏ  Ｂｏｒｂａ  Ｍｉｌｌのクラフトパルプ工場の化学薬品回収過程で排出されたものである。）を９００から１３００℃の範囲の温度にて回転式の窯で焼成させ、ハンマーミルで予備破砕し、低純度のパルプ工場廃棄物ＣａＯを得た。２００ｋｇのこの廃棄物ＣａＯ（生石灰）を、攪拌消化反応器内の１８００リットルの７０℃の水道水に添加した。生石灰を連続攪拌下で３０分間消化させ、得られたスラリーを水酸化カルシウムの水性懸濁液（「廃棄物石灰乳」）として回収した。１８００リットルの前記廃棄物石灰乳を炭酸化装置に添加し、廃棄物石灰乳の温度を２０℃に調整した。炭酸化の前に、糖アルコール（ソルビトール８０％，Ｂｒｅｎｎｔａｇ  ＣＥＥ  ＧｍｂＨ）の１．３リットルの７０質量％水溶液を添加した。
【００９３】
炭酸化は、比較例１に記載のものと同様にして行った。ガスの導入の開始から最低導電率の時点までで計算される炭酸化時間は５４分間であった。次いで、反応混合物を４５μｍスクリーンでふるい分けし、デカンタ型遠心分離機（ＫＨＤ  Ｈｕｍｂｏｌｄｔ  Ｗｅｄａｇ  ＡＧ，Ｔｙｐｅ  ＳＣ  ０１）で機械的に脱水した。次いで、遠心分離機から排出された濾過ケークを水で再分散させ、３０．４質量％の乾燥物の「パルプ工場廃棄物ＰＣＣ」を含む水性スラリーに変換させた（メイクダウンした。）。スラリーのメイクダウン中、充分な量の当業者によく知られた適切な分散化剤を添加した。この３０．４質量％の固形物を含有している「パルプ工場廃棄物ＰＣＣ」スラリーを、次いで、デアグロメレーション用の０．４から０．７ｍｍのセリア含有酸化ジルコニウム磨砕ビーズを備えた縦型メディアミルに通した。メディアミル内での加工中の比エネルギー導入量は７４ｋＷｈ／ＤＭＴ  ＣａＣＯ３（ＤＭＴ＝ドライメトリックトン）であった。メディアミルから排出され、２９．７質量％の乾燥物のＣａＣＯ３を含む水性スラリーを、後述する炭酸化のための種用物質として使用する「加工済みパルプ工場廃棄物ＰＣＣ」の水性スラリーとして回収した。この物質の構造（ＳＥＭ顕微鏡写真で調べた。）は、約５０から２００ｎｍの一次粒径（ＳＥＭで測定）を有する離散型沈降炭酸カルシウム（ＰＣＣ）超微粒子であった。
【００９４】
２００ｋｇのＰＣＣ等級高純度生石灰ＣａＯ（Ｋａｌｋｗｅｒｋ  ＬＥＵＢＥ，Ｇｏｌｌｉｎｇ／Ａｕｓｔｒｉａ）を、攪拌消化反応器内の１７００リットルの５０℃の水道水に添加した。消化前、この消化用の水に０．６６ｋｇの３０質量％のクエン酸ナトリウム水溶液を添加した。生石灰を連続攪拌下で３０分間消化させ、得られた水酸化カルシウムのスラリー（「石灰乳」）を、６０℃の水でのこの石灰乳の希釈によって１３．３％の固形分に調整し、次いで２００μｍスクリーンでふるい分けし、粗粒を除去した。
【００９５】
炭酸化は、ガス供給攪拌器、二酸化炭素／空気ガス流をインペラに指向するステンレス鋼炭酸化チューブ、ならびに、懸濁液のｐＨおよび導電率のモニタリング用プローブを備えた２０００リットル容バッフル付き円筒型ステンレス鋼反応器で行った。２９．７質量％の固形物を含み、上記の方法で得られた２５０リットルの「加工済みパルプ工場廃棄物ＰＣＣ」スラリーを炭酸化装置に添加し、上記の消化工程で得られた水酸化カルシウムの１５５０リットルの１３．３質量％の水性懸濁液と混合した。反応混合物の温度を５０℃に調整した。次いで、空気中２０容量％のＣＯ２のガスを反応混合物中で、２００ｍ３／時の標準体積流量（ＤＩＮ  １３４３で定義される標準体積流量、０℃（２７３．１５Ｋ）の温度、１０１．３２５ｋＰａ、相対湿度０％）で激しい攪拌下にて上方に起泡させた。炭酸化中、反応混合物の温度を制御せず、発熱性沈降反応で発生した熱により昇温させた。炭酸化は、電気伝導度が急に下がり、炭酸化が実質的に終了したことを示す最低値になるまで維持した。ＣＯ２含有ガスの導入をさらに１０分間継続した後、ガスの導入を停止した。ガスの導入の開始から最低導電率の時点までで計算される炭酸化時間は８６分間であった。次いで、反応混合物を４５μｍスクリーンでふるい分けし、ふるい分けされた生成物をＣａＣＯ３の水性スラリーとして回収した。得られたＰＣＣ／廃棄物ＣａＣＯ３複合生成物中の全ＣａＣＯ３乾燥物に対する元の低純度のパルプ工場廃棄物ＣａＣＯ３の割合は２３．５質量％であった。得られたＰＣＣ／廃棄物ＣａＣＯ３複合生成物のＩＳＯ明度Ｒ４５７は９０．０％であった。
【００９６】
上記の本発明による方法によって得られる生成物の物性を表１に示す。
【００９７】
［比較例３］
この比較例には、パルプ工場廃棄物から得られた炭酸カルシウムを出発物質とし、パルプ工場廃棄物から得られた炭酸カルシウムを焼成させてパルプ工場廃棄物石灰（ＣａＯ）を得る、炭酸カルシウム生成物の製造のための先行技術の方法を示す。パルプ工場廃棄物石灰は、次いでＰＣＣ等級高純度生石灰と混合し、消化させ、得られた石灰乳混合物は、次いで炭酸化反応に使用する。
【００９８】
比較例１の低純度廃棄物ＣａＣＯ３（これは、典型的には、Ｋｌａｂｉｎ  Ｐａｐｅｉｓ  Ｓ．Ａ．，Ｔｅｌｅｍａｃｏ  Ｂｏｒｂａ  Ｍｉｌｌのクラフトパルプ工場の化学薬品回収過程で排出されたものである。）を回転式の窯で９００から１３００℃の範囲の温度にて焼成させ、ハンマーミルで予備破砕し、低純度のパルプ工場廃棄物ＣａＯを得た。３０ｋｇのこの廃棄物ＣａＯを１７０ｋｇのＰＣＣ等級高純度生石灰ＣａＯ（Ｌｈｏｉｓｔ  Ｂｅｌｏｃａｌ，Ａｒｃｏｓ  ＭＧ／Ｂｒａｚｉｌ）と混合し、この石灰混合物を、攪拌消化反応器内の１７００リットルの６０℃の水道水に添加した。消化前、この消化用の水に０．８０ｋｇの３０質量％のクエン酸ナトリウム水溶液を添加した。生石灰を連続攪拌下で３０分間消化させ、得られた水酸化カルシウムのスラリー（「石灰乳」）を、６０℃の水でのこの石灰乳の希釈によって１３．６％の固形分に調整し、次いで２００μｍスクリーンでふるい分けし、粗粒を除去した。１８００リットルの前記石灰乳を炭酸化装置に添加し、石灰乳の温度を５０℃に調整した。
【００９９】
炭酸化は、ガス供給攪拌器、二酸化炭素／空気ガス流をインペラに指向するステンレス鋼炭酸化チューブ、ならびに、懸濁液のｐＨおよび導電率のモニタリング用プローブを備えた２０００リットル容バッフル付き円筒型ステンレス鋼反応器で行った。次いで、空気中２０容量％のＣＯ２のガスを反応混合物中で、２００ｍ３／時の標準体積流量（ＤＩＮ  １３４３で定義される標準体積流量、０℃（２７３．１５Ｋ）の温度、１０１．３２５ｋＰａ、相対湿度０％）で激しい攪拌下にて上方に起泡させた。炭酸化中、反応混合物の温度を制御せず、発熱性沈降反応で発生した熱により昇温させた。炭酸化は、電気伝導度が急に下がり、炭酸化が実質的に終了したことを示す最低値になるまで維持した。ＣＯ２含有ガスの導入をさらに１０分間継続した後、ガスの導入を停止した。ガスの導入の開始から最低導電率の時点までで計算される炭酸化時間は８４分間であった。次いで、反応混合物を４５μｍスクリーンでふるい分けし、ふるい分けされた生成物をＣａＣＯ３の水性スラリーとして回収した。得られたＰＣＣ複合生成物中の全ＣａＣＯ３乾燥物に対する元の低純度のパルプ工場廃棄物ＣａＣＯ３の割合は１５．０質量％であった。得られたＰＣＣ複合生成物のＩＳＯ明度Ｒ４５７は９０．６％であった。
【０１００】
比較例３に記載の方法によって得られた生成物の物性を表１に示す。
【０１０１】
Ｂ．得られた沈降炭酸カルシウムのコーティング試験での使用
以下の比較例と実施例に、本発明の方法に従って得られた沈降二価金属イオンカーボネート生成物の、プレコーティング配合物中の顔料としての使用を示す。
【０１０２】
まず最初に、水性懸濁液の総重量に対して１０から３０重量％の範囲の固形分を有する沈降二価金属イオンカーボネート生成物の水性懸濁液を、４０から８０重量％の範囲、好ましくは５０から７５重量％の範囲、より好ましくは６０から７５重量％の範囲の最終固形分を有するように濃縮する。濃縮は、当業者に知られた任意の方法、例えば、熱濃縮、部分脱水などによって行われ得る。しかしながら、水性懸濁液の総重量に対して４０から８０重量％の範囲の固形分を有する沈降二価金属イオンカーボネート生成物の懸濁液を得るための択一的な方法は、１０から３０重量％の範囲の固形分を有する沈降二価金属イオンカーボネート生成物の水性懸濁液をフィルタープレスまたは同様の手段の使用によって脱水し、得られた沈降二価金属イオンカーボネート生成物の脱水残渣を、４０から８０重量％の範囲の固形分を有する沈降二価金属イオンカーボネート生成物の水性懸濁液が生成されるのに充分な量の液体に再分散させることである。
【０１０３】
これを、それぞれ実施例２および比較例３で得られた生成物について、以下に比較例４および実施例５に詳細に記載する。
【０１０４】
［比較例４］
比較例３に記載の先行技術の方法で得られたＰＣＣ／廃棄物ＣａＣＯ３複合生成物をフィルタープレスで機械的に脱水し、排出された濾過ケークを、充分な量の当業者によく知られた適切な分散化剤の存在下、ハイシェアミキサー内で再分散させ、コーティング用顔料として使用され得る高固形物スラリーを得た。変換（メイクダウン）後の生成物を、７２．８％乾燥物のＰＣＣ／廃棄物ＣａＣＯ３複合生成物を含む水性スラリー（即ち、高固形物スラリー）として回収した。
【０１０５】
比較例４に記載の方法で得られた生成物の物性を表１に示す。
【０１０６】
［実施例５］
本発明の実施例２に記載の本発明の方法で得られたＰＣＣ／廃棄物ＣａＣＯ３複合生成物をフィルタープレスで機械的に脱水し、排出された濾過ケークをハイシェアミキサー内で再分散させ、コーティング用顔料として使用され得る高固形物スラリーを得た。濾過ケークをスラリーに変換（スラリーメイクダウン）中、充分な量の当業者によく知られた適切な分散化剤を添加した。変換（メイクダウン）後の生成物を、６６．８％の乾燥物のＰＣＣ／廃棄物ＣａＣＯ３複合生成物を含む水性スラリーとして回収した。
【０１０７】
実施例５に記載の方法で得られた生成物の物性を表１に示し、ＳＥＭ顕微鏡写真を図４に開示する。
【０１０８】
コーティングパイロット試験では、比較例４（先行技術）および実施例５（本発明）で得られたＰＣＣ／廃棄物ＣａＣＯ３複合コーティング用顔料を、液体包装用板紙（Ｌｉｑｕｉｄ  Ｐａｃｋａｇｉｎｇ  Ｂｏａｒｄ）（ＬＰＢ）プレコーティング配合物で評価し、該用途に典型的に使用されている当該分野の技術水準のコーティング用顔料と比較した。
【０１０９】
上記の比較例４（先行技術）および実施例５（本発明）で得られた生成物を使用し、第１および第２プレコーティング配合物を調製した（試験Ｍ８およびＭ９）。さらに、比較する理由のため（試験番号１）、廃棄物ＰＣＣを全く含有していない第１および第２プレコーティング配合物も調製した。
【０１１０】
試験番号２（本発明）および試験番号３（先行技術）では、どの第１プレコーティング配合物にも具体的な廃棄物ＰＣＣに加えて、ラテックス、合成増粘剤および架橋剤も含有させた。また、第２プレコーティング配合物には具体的な廃棄物ＰＣＣに加えて、ラテックス、カルボキシメチルセルロース（ＣＭＣ）、架橋剤およびステアリン酸カルシウム（Ｃａ−ステアレート）を含有させた。
【０１１１】
第１および第２プレコーティング配合物の組成を表２に示す。
【０１１２】
コーティングのコンセプト
コーターパイロット試験を４００ｍ／分で、ダブルプレコート包装用板紙の性質に対する種々のコーティング配合物の影響を評価する目的で行った。
【０１１３】
定量サイズプレスを使用し、２９８ｇ／ｍ２の坪量、７６．５％の明度および５．８μｍのＰＰＳ粗さを有する包装用板紙原紙をコーティングし、第１プレコートは４ｇ／ｍ２のコーティング重量を有していた。使用したロッドは溝付きで１２ｍｍの直径を有するものとした。
【０１１４】
次の工程では、第２プレコーティングを第１プレコーティング上に、０．３８ｍｍ厚の屈曲ブレードによる噴流適用を用いて適用した。適用されたコーティング重量は１０ｇ／ｍ２であった。
【０１１５】
屈曲ブレードならびに定量サイズプレスを使用することにより、良好な被覆率および良好な印刷適性のための平滑な表面が得られる。屈曲ブレードは潤滑性計量ユニットとして機能し、また、適用対象のコーティングより下方に表面を圧迫することにより、平滑な表面が得られるようにコンツーア包装用（ｃｏｎｔｏｕｒ）コーティングを促進させ、一方、定量サイズプレスは、被覆率の向上のために典型的なコンツーア包装用コーティングに適用される。
【０１１６】
使用した配合、方法および条件ならびに結果を表２に示す。
【０１１７】
表１から、本発明による方法によって得られる沈降炭酸カルシウム生成物では、先行技術の方法によって得られた沈降炭酸カルシウムと同等の明度（比較例１と比べて）またはさらにより良好な明度（比較例３と比べて）が示されることが明らかである。
【０１１８】
表１：先行技術の方法および本発明に従って得られた沈降炭酸カルシウムの物性
【０１１９】
【表２】
0005778858.tif 000004
【０１２０】
表２：先行技術の方法（Ｍ１，Ｍ９）および本発明（Ｍ８）により得られた炭酸カルシウム生成物を含有している配合物を含むコーティングパイロット試験のデータおよび結果
【０１２１】
【表３】
0005778858.tif 000005
【０１２２】
試験番号２（本発明）および試験番号３（先行技術）においてわかるように、実施例５で得られた本発明の生成物では、比較例４で得られた先行技術の生成物と比べて、低純度のパルプ工場廃棄物ＣａＣＯ３の割合がずっと高い（即ち、１５％に対して２３．５％）にもかかわらず、第２プレコートの後、板紙において同様の明度およびＰＰＳ粗さが得られた。
【０１２３】
低純度廃棄物物質が全く含まれていない当該分野の技術水準の「バージン」ＧＣＣ（磨砕炭酸カルシウム）顔料を含有している液体包装用板紙（ＬＰＢ）プレコーティング配合物と比較すると、明度は同様のレベルに維持され、ＰＰＳ粗さはさらに改善された（対照試験番号１を本発明による試験番号２と比較して参照のこと）。
【０１２４】
要約すると、本発明の発明者らは、廃棄物から回収された材料である二価金属イオンカーボネートから、先行技術の方法によって得られた沈降二価金属イオンカーボネート生成物と比べて同等またはさらに改善された明度を有する沈降二価金属イオンカーボネート生成物を製造させることができた。
【０１２５】
また、本発明者らは、本発明の沈降二価金属イオンカーボネート生成物、特に沈降炭酸カルシウム生成物が、包装用板紙のためのプレコーティング配合物中のコーティング用顔料として使用され得、この板紙が、先行技術の方法によって得られ、含有された低純度パルプ工場廃棄物ＣａＣＯ３の割合がより少ない沈降二価金属イオンカーボネート生成物を含むプレコーティング配合物で処理した板紙と比べて同様の明度およびＰＰＳ粗さを有することを示すことができた。
【０１２６】
低純度廃棄物物質が全く含まれていない当該分野の技術水準の「バージン」ＧＣＣ（磨砕炭酸カルシウム）顔料を含有している液体包装用板紙（ＬＰＢ）プレコーティング配合物と比較すると、明度は同様のレベルに維持され、ＰＰＳ粗さはさらに改善された。
【０１２７】
最後に大切なことは、本発明は、製紙およびセルロース工業において二価金属イオンカーボネート残留物のコスト効率の悪い貯蔵と廃棄が回避されるため、環境保護に寄与する。また、さらに本発明は、前記二価金属イオンカーボネート残留物のコスト効率の悪い貯蔵と廃棄がもはや必要でなくなるため、該工業においてコストが削減されるという利点を有する。
【０１２８】
前述の説明および実施例は、本発明の例示のために示したにすぎず、限定を意図するものでないことに注意されたい。本発明の精神および本質が組み込まれた記載の実施形態の変形例は当業者に思い付くであろうことから、本発明は、以下の特許請求の範囲およびこの均等物の範囲に含まれるあらゆる異型形態が包含されるように広く解釈すべきである。
【図１】
0005778858.tif 000006
【図２】
0005778858.tif 000007
【図３】
0005778858.tif 000008
【図４】
0005778858.tif 000009
【図５】
0005778858.tif 000010
【図６】
0005778858.tif 000011